(57)【要約】  本開示は、防曇性を有する透明コンポジットおよび防曇性を付与するための防曇コーティング組成物を対象とする。防曇層は、接着性ポリマー、硬質ポリマー、および親水性ポリマーを含有することができ、接着性ポリマー、硬質ポリマー、および親水性ポリマーは異なるものである。さらなる実施形態において、基板層と；第１接着剤層と；第１透明層と；第２接着剤層と；第２透明層と；防曇層とを含むコンポジットが記載される。【選択図】  図１
2016526582.tif 000002
【特許請求の範囲】
【請求項１】
接着性ポリマーと、硬質ポリマーと、親水性ポリマーとを含む防曇コーティング組成物であって、接着性ポリマー、硬質ポリマー、および親水性ポリマーが異なるものである、防曇コーティング組成物。
【請求項２】
ａ）基板層と；
ｂ）防曇層とを含む透明コンポジットであって、防曇層が、接着性ポリマー、硬質ポリマー、および親水性ポリマーを含み、接着性ポリマー、硬質ポリマー、および親水性ポリマーが異なるものである、透明コンポジット。
【請求項３】
防曇層を含む透明コンポジットであって、防曇層が、親水性ポリマーと、コロイダルシリカおよび／またはアニオン性フッ素化界面活性剤を含むブロッキング防止剤とを含む、透明コンポジット。
【請求項４】
接着性ポリマーが、約４５℃未満のＴｇを有するポリマーを含み；硬質ポリマーが、ＡＳＴＭ  Ｄ３３６３に従って測定されるとき、少なくともＨの鉛筆硬度を有するポリマーを含み；親水性ポリマーが、骨格および骨格に共有結合している親水性セグメントを有するポリマーを含む、請求項１〜２のいずれか一項に記載の防曇コーティング組成物または透明コンポジット。
【請求項５】
親水性ポリマーが、ポリウレタン骨格およびポリウレタン骨格に共有結合している親水性セグメントを有するポリマーを含み、親水性セグメントが、アルキレンオキシド、ラクトン、ラクタム、またはこれらの組み合わせを含む、請求項１〜２のいずれか一項に記載の防曇コーティング組成物または透明コンポジット。
【請求項６】
ａ．親水性ポリマーが、防曇層またはコーティング組成物の合計乾燥重量を基準にして約１０重量％〜約９０重量％の範囲内の量で防曇層に存在し；
ｂ．硬質ポリマーが、防曇層またはコーティング組成物の合計乾燥重量を基準にして約１０重量％〜約８０重量％の範囲内の量で防曇層に存在し；
ｃ．接着性ポリマーが、防曇層またはコーティング組成物の合計乾燥重量を基準にして約１０重量％〜約８０重量％の範囲内の量で存在する、請求項１〜２のいずれか一項に記載の防曇コーティング組成物または透明コンポジット。
【請求項７】
硬質ポリマーが、スチレン、スチレン誘導体、アクリル酸またはその誘導体、メタクリル酸またはその誘導体、オレフィン、（メタ）アクリロニトリル、イタコン酸およびその誘導体、マレイン酸およびその誘導体、ハロゲン化ビニル、ハロゲン化ビニリデン、フルオロポリマー、またはこれらの組み合わせを含むエチレン性不飽和モノマーから調製されたポリマーまたはインターポリマーを含む、請求項１〜２のいずれか一項に記載の防曇コーティング組成物または透明コンポジット。
【請求項８】
硬質ポリマーが、ＡＳＴＭ  Ｄ３３６３に従って測定されるとき、少なくとも約２Ｈの鉛筆硬度を有する、請求項１〜２のいずれか一項に記載の防曇コーティング組成物または透明コンポジット。
【請求項９】
接着性ポリマーが、ポリエステルまたはポリウレタンを含む、請求項１〜２のいずれか一項に記載の防曇コーティング組成物または透明コンポジット。
【請求項１０】
防曇層またはコーティング組成物が架橋剤をさらに含む、請求項１〜２のいずれか一項に記載の防曇コーティング組成物または透明コンポジット。
【請求項１１】
透明コンポジットが：
ａ．基板層と；
ｂ．第１接着剤層と；
ｃ．第１透明層と；
ｄ．第２接着剤層と；
ｅ．第２透明層と；
ｆ．接着性ポリマー、硬質ポリマー、および親水性ポリマーを含む防曇層とを含み、接着性ポリマー、硬質ポリマー、および親水性ポリマーが異なるものである、請求項２〜３のいずれか一項に記載の透明コンポジット。
【請求項１２】
透明コンポジットが、個人保護装置の形態である、請求項２〜３のいずれか一項に記載の透明コンポジット。
【請求項１３】
透明コンポジットが：
ａ．基板層と；
ｂ．第１接着剤層と；
ｃ．第１透明層と；
ｄ．第２接着剤層と；
ｅ．第２透明層と；
ｆ．防曇層とを含み、
ｇ．  第１透明層と基板層との間の剥離強度が、ＡＳＴＭ  Ｄ１８７６に従って測定されるとき、少なくとも約２ポンド／リニアインチ（ＰＬＩ）、少なくとも約３ＰＬＩ、少なくとも約４ＰＬＩ、または少なくとも約５ＰＬＩでさえある、請求項２〜３のいずれか一項に記載の透明コンポジット。
【請求項１４】
防曇層は、該層を自身の上に折り畳み、該層を離し、該層が自身に付着するかを観察することによって判断されるとき、非粘着性である、請求項２〜３のいずれか一項に記載の透明コンポジット。
【請求項１５】
ａ．防曇層が、防曇層の合計重量を基準にして約３重量％〜約４０重量％の範囲で防曇層に存在するコロイダルシリカを含むブロッキング防止剤を含み；かつ／または
ｂ．防曇層が、防曇層の合計重量を基準にして約０．０１重量％〜約１０重量％の範囲の量で防曇層に存在するフッ素化アニオン性界面活性剤を含むブロッキング防止剤を含む、請求項２〜３のいずれか一項に記載の透明コンポジット。
【発明の詳細な説明】
【技術分野】
【０００１】
本開示は、防曇性を有するバイザーおよび防曇コーティング組成物に関し、より詳細には、防曇性を有するバイザー、および異なるポリマーの組み合わせを用いた防曇コーティング組成物に関する。
【背景技術】
【０００２】
防曇組成物および防曇組成物を含有するバイザーが当該分野において知られている。例えば、親水性を有するポリウレタンコーティング組成物が、防曇効果を付与するのに用いられてきた。しかし、親水性ポリウレタンは、多くの場合、軟質かつ粘着性であり、防曇コーティング層が種々の表面に不必要に付着することとなる。かかる粘着性は、可撓性コンポジットバイザーのコーティング、アセンブリまたは実用の際に、コーティングされた層を基板から剥離させる可能性がある。また、単に親水性ポリウレタンを用いる欠点のみを改善しようと試みるときには、透明度、曇り度、硬度、耐擦傷性などの特性が常套的に悪影響を受ける。
【発明の概要】
【発明が解決しようとする課題】
【０００３】
したがって、優れた透明度を有しながらも剥離せず良好な硬度を有する、防曇性を示す新規のバイザーコンポジットが依然として必要とされている。
【図面の簡単な説明】
【０００４】
実施形態が例によって示されているが、添付の図に限定されない。
【図１】図１は、本開示の一実施形態によるコンポジットバイザーの断面図を含む。
【図２】図２は、本開示の別の実施形態によるコンポジットバイザーの断面図を含む。
【０００５】
当業者は、図における要素が簡素化および明瞭化のために示されていること、ならびに必ずしもスケール通りに描かれていないことを認識する。例えば、図における要素のいくつかの寸法は、本発明の実施形態の理解の改善を助けるために、他の要素と比較して誇張されている場合がある。
【発明を実施するための形態】
【０００６】
本明細書に開示されている教示の理解を補助するために、以下の説明を図と組み合わせて提供する。以下の議論は、当該教示の具体的な実施および実施形態に焦点を当てている。この焦点は、当該教示の説明を補助するために付与されており、当該教示の範囲または適用可能性に対する限定として解釈されてはならない。しかし、本願に開示されている教示に基づいて他の実施形態が用いられてよい。
【０００７】
用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、またはこれらの任意の他の変形は、非排他的な包含をカバーすることが意図される。例えば、特徴の列挙を含む方法、物品または装置は、必ずしもこれらの特徴のみに限定されないが、明確には列挙されていない、またはかかる方法、物品もしくは装置に固有の他の特徴を含んでいてよい。さらに、反対であることが別途明確に記述されていない限り、「または」は、包括的な「または」を称し、排他的な「または」を称するのではない。例えば、条件ＡまたはＢは、以下のいずれか１つによって満足される：Ａが真（または存在する）かつＢが偽（または存在しない）、Ａが偽（または存在しない）かつＢが真（または存在する）、ならびにＡおよびＢの両方が真（または存在する）。
【０００８】
また、「１つの（ａ）」または「１つの（ａｎ）」の使用は、本明細書に記載の要素および構成成分を記載するのに使用される。これは、単に、便宜上、および本発明の範囲の一般的な意味を付与するためになされるものである。この記載は、別のことが意味されていることが明らかでない限り、１つ、少なくとも１つ、または複数形も含めるとしての単数形もしくはその逆も含むと読み取られるべきである。例えば、本明細書において単一の項目が記載されているとき、単一の項目の代わりに１を超える項目が用いられてよい。同様に、本明細書において１を超える項目が記載されているとき、１を超える項目の代わりに単一の項目が用いられてよい。
【０００９】
別途定義されていない限り、本明細書において用いられている全ての技術および科学用語は、本発明が属する分野において通常の知識を有する者によって一般的に理解されているものと同じ意味を有する。材料、方法および例は、単なる例示であり、限定的であることは意図されていない。具体的な材料および処理作業に関する多くの詳細は、本明細書に記載されていない程度で、常套的なものであり、透明な防曇コンポジット分野内の教科書および他の情報源において見出され得る。
【００１０】
以下の開示は、防曇組成物および防曇組成物を有するコンポジットを記載するものであり、防曇組成物は、防曇、機械的強度、接着性、および透明度を含めた特性の相乗的改善をもたらすことを本発明者らが驚くべきことに発見した、少なくとも３種の異なるポリマーの新規の組み合わせを含んでいる。コンポジットは、バイザー、窓などを含めた用途に特に有用であり得る。かかる概念は、本発明の範囲を説明するが限定しない以下に記載の実施形態を考慮してより良好に理解される。
【００１１】
本開示の一実施形態は、図１に示すように、基板層２０および防曇層５０を含むコンポジット１０を対象とする。防曇層５０は、基板層２０に直接隣接して設けられていてよい。他の実施形態において、より詳細に以下に議論されているように、コンポジットは、基板層２０と防曇層５０との間に追加の介在層、ならびに基板層２０および防曇層５０の上または下にさらなる層を含有することができる。一般に、防曇層５０は、コンポジットの外層であり、環境に暴露される。ある特定の実施形態において、防曇層は、人間の使用者に面するように適合されるようにコンポジット中に設けられる。例えば、コンポジットの一形態は、より詳細に以下に議論されているように、バイザー構造物であり、防曇層は、使用者に面するように適合されるようにコンポジットの層状中に設けられていてよい。
【００１２】
追加の層を有するコンポジットの１つの特定例を図２に示す。コンポジット１００は、基板層２００；第１接着剤層２１０；第１透明層２２０；第２接着剤層２３０；第２透明層２４０；および防曇層２５０を含有することができる。上記の層は、それぞれ、図２示す配置において互いに直接接触することができる。さらに、他の実施形態において、さらなる層が、図２に示す層間に設けられていてよい。上記で議論されているように、常套的には、バイザー構造物に関連する防曇層は、使用のときには使用者に面するように適合され得る。このように、特定の実施形態において、防曇層２５０は、第２透明層２４０に直接隣接して接触することができる。本開示の他の特定の実施形態は、防曇コーティング組成物を対象とする。かかる防曇コーティング組成物は、接着性ポリマー、硬質ポリマー、および親水性ポリマーを含むポリマーの架橋性網目構造を含有することができ、接着性ポリマー、硬質ポリマー、および親水性ポリマーは異なるものである。
【００１３】
コンポジットのある特定の層および防曇層の構成要素の例および特性をここで記載する。防曇コーティング層のいずれの記載も防曇コーティング組成物に適用されることを理解されたい。
【００１４】
基板層は、例えば、透明プラスチック、ガラス、金属またはセラミックを含めた多くの種々の材料であってよい。好ましい実施形態において、基板は可撓性である。例えば、可撓性基板は、破断することなく繰り返し屈曲または湾曲され得る基板である。ある特定の実施形態において、基板は、可撓性プラスチック材料、例えば、ポリエチレンテレフタレート（ＰＥＴ）、ポリエチレンナフタレート（ＰＥＮ）、ポリエステルアイオノマー、アモルファスポリエステル、例えばアモルファスグリコール変性ＰＥＴ（ＰＥＴＧ）を含めたポリエステル、ポリエーテルスルホン（ＰＥＳ）、ポリカーボネート（ＰＣ）、ポリスルホン、フェノール樹脂、エポキシ樹脂、ポリエーテルエステル、ポリエーテルアミド、硝酸セルロース、酢酸セルロース、例えば三酢酸セルロース（ＴＡＣ）、ポリ（酢酸ビニル）、ポリスチレン、ポリオレフィンアイオノマーを含めたポリオレフィン、ポリアミド、ポリウレタン、ポリチオウレタン、ポリアクリロニトリル、ポリ（メチル（ｘ−メタクリレート）、脂肪族もしくは環状ポリオレフィン、ポリアリレート（ＰＡＲ）、ポリエーテルイミド（ＰＥＩ）、ポリエーテルスルホン（ＰＥＳ）、ポリイミド（ＰＩ）、ポリ（エーテルエーテルケトン）（ＰＥＥＫ）、ポリ（エーテルケトン）（ＰＥＫ）、ならびにポリ（メチルメタクリレート）および種々のアクリレート／メタクリレートコポリマー（ＰＭＭＡ）、ポリ塩化ビニル（ＰＶＣ）、種々のフルオロポリマー、種々のシリコーン系ポリマー、ポリマーフォーム、ミクロボイド化ポリマーおよびミクロポーラス材料を含めたボイド化ポリマー、繊維、またはこれらの任意の組み合わせを含むことができる。特定の実施形態において、ポリオレフィンとして、高密度ポリエチレン（ＨＤＰＥ）、低密度ポリエチレン（ＬＤＰＥ）、および配向ポリプロピレン（ＯＰＰ）を含めたポリプロピレンを挙げることができる。環状ポリオレフィンとして、ポリ（ビス（シクロペンタジエン））を挙げることができる。例として、Ｊａｐａｎ  Ｓｙｎｔｈｅｔｉｃ  Ｒｕｂｂｅｒ  Ｃｏ．，  Ｔｏｋｙｏ，  Ｊａｐａｎ製Ａｒｔｏｎｇ；Ｚｅｏｎ  Ｃｈｅｍｉｃａｌｓ  Ｌ．Ｐ．，  Ｔｏｋｙｏ  Ｊａｐａｎ製Ｚｅａｎｏｒ  Ｔ；およびＣｅｌａｎｅｓｅ  Ａ．Ｇ．，  Ｋｒｏｎｂｅｒｇ  Ｇｅｒｍａｎｙ製Ｔｏｐａｓ．ＲＴＭが挙げられる。Ａｒｔｏｎｇは、ポリマーのフィルムであるポリ（ビス（シクロペンタジエン））縮合物である。
【００１５】
さらなる特定の実施形態において、ポリエステルとして、芳香族、脂環式、および脂肪族ジオールと脂肪族、芳香族および脂環式ジカルボン酸との縮合から誘導されるものを挙げることができ、ポリエステルは、脂環式、脂肪族または芳香族ポリエステルであってよい。特定の脂環式、脂肪族および芳香族ポリエステルの例として、ポリ（エチレンテレフタレート）、ポリ（シクロヘキシレンジメチレン）、テレフタレート）ポリ（エチレンドデケート）、ポリ（ブチレンテレフタレート）、ポリ（エチレンナフタレート）、ポリ（エチレン（２，７−ナフタレート））、ポリ（メタフェニレンイソフタレート）、ポリ（グリコール酸）、ポリ（エチレンスクシネート）、ポリ（エチレンアジペート）、ポリ（エチレンセバケート）、ポリ（デカメチレンアゼレート）、ポリ（エチレンセバケート）、ポリ（デカメチレンアジペート）、ポリ（デカメチレンセバケート）、ポリ（ジメチルプロピオラクトン）、ポリ（パラ−ヒドロキシベンゾエート）（Ｅｋｏｎｏｌ）、ポリ（エチレンオキシベンゾエート）（Ａ−ｔｅｌｌ）、ポリ（エチレンイソフタレート）、ポリ（テトラメチレンテレフタレート、ポリ（ヘキサメチレンテレフタレート）、ポリ（デカメチレンテレフタレート）、ポリ（１，４−シクロヘキサンジメチレンテレフタレート）（トランス）、ポリ（エチレン１，５−ナフタレート）、ポリ（エチレン２，６−ナフタレート）、ポリ（１，４−シクロヘキシレンジメチレンテレフタレート）、（Ｋｏｄｅｌ）（シス）、およびポリ（１，４−シクロヘキシレンジメチレンテレフタレート（Ｋｏｄｅｌ）（トランス）が挙げられる。特定の実施形態において、ポリエステル化合物は、ジオールと芳香族ジカルボン酸との縮合から調製されるポリエステル化合物であってよい。例示的なかかる芳香族カルボン酸は、テレフタル酸、イソフタル酸およびα−フタル酸、１，３−ナフタレンジカルボン酸、１，４ナフタレンジカルボン酸、２，６−ナフタレンジカルボン酸、２，７−ナフタレンジカルボン酸、４，４’−ジフェニルジカルボン酸、４，４’−ジフェニルスルホン−ジカルボン酸、１，１，３−トリメチル−５−カルボキシ−３−（ｐ−カルボキシフェニル）−イダン、ジフェニルエーテル４，４’−ジカルボン酸、ビス−ｐ（カルボキシ−フェニル）メタンなどである。さらにより特定的な実施形態において、上記芳香族ジカルボン酸として、ベンゼン環ベースのもの（例えばテレフタル酸、イソフタル酸、オルトフタル酸）を挙げることができる。これらの酸前駆体の中でも、テレフタル酸は、特定の酸前駆体である。
【００１６】
フルオロポリマーとして、ポリテトラフルオロエチレン（ＰＴＦＥ）、ペルフルオロアルコキシポリマー（ＰＦＡ）、フッ素化エチレン−プロピレン（ＦＥＰ）、テトラフルオロエチレン、ヘキサフルオロプロピレンおよびフッ化ビニリデンのコポリマー（ＴＨＶ）、ヘキサフルオロプロピレン（ＨＦＰ）およびフッ化ビニリデン（ＶＤＦまたはＶＦ２）のコポリマー、テトラフルオロエチレン（ＴＦＥ）、フッ化ビニリデン（ＶＤＦ）およびヘキサフルオロプロピレン（ＨＦＰ）のターポリマー、ならびに、特殊物質を含有するペルフルオロメチルビニルエーテル（ＰＭＶＥ）、ポリエチレンテトラフルオロエチレン（ＥＴＦＥ）、ポリフッ化ビニリデン（ＰＶＤＦ）、ポリフッ化ビニル（ＰＶＦ）、ポリエチレンクロロトリフルオロエチレン（ＥＣＴＦＥ）、ポリクロロトリフルオロエチレン（ＰＣＴＦＥ）、ポリ（エチレンテトラフルオロエチレン）フルオロポリマー（ＰＥＴＦＥ）、ならびにこれらの組み合わせを挙げることができる。フルオロポリマーは、特に、任意の層、特に防曇層が剥離の危険性無く接着するのが非常に困難な基板である。本明細書に記載のコンポジットのある特定の実施形態の１つの特定の利点は、フルオロポリマー層の優れた接着性または結合性である。この特徴は、剥離しない能力の観点でも説明される。
【００１７】
ある特定の実施形態において、ポリ塩化ビニル材料は、任意の好適な技術、例えば懸濁重合、乳化重合またはバルク重合によって、モノマーである塩化ビニルの重合から誘導され得る。ポリ塩化ビニル材料として、塩素分が増加した塩素化ポリ塩化ビニルを挙げることができる。ポリ塩化ビニル材料は、所望の物理的および化学的特性ならびに加工容易性のために、付加物、例えば熱安定剤、ＵＶ安定剤、潤滑剤、可塑剤、加工助剤、衝撃改質剤、熱調整剤、充填剤、難燃剤、殺生物剤、発泡剤および煙抑制剤、ならびに場合により顔料を含んでいてよい。
【００１８】
非常に特定的な実施形態において、基板材料として、ポリ塩化ビニル；ポリエステル、例えばＰＥＴ、ＰＥＮ、ＰＥＴＧ、ポリエステルアイオノマー；ポリカーボネート；フルオロポリマー、例えばＥＴＦＥ、ＰＦＡ、ＦＥＰ、ＰＶＤＦ、ＴＨＶおよびＰＶＦ；ポリオレフィン、例えばＰＥおよびＰＰ；ポリウレタン；酢酸セルロース；ならびにガラスを挙げることができる。
【００１９】
ある特定の実施形態において、可撓性プラスチック基板は、用いられるとき、硬質コーティングによって補強され得る。典型的には、硬質コーティングはアクリルコーティングである。かかる硬質コーティングは、１〜１５ミクロン、例えば２〜４ミクロンの厚さを典型的には有し、熱的にまたは紫外線放射によってのいずれかで開始される、適切な重合性材料のフリーラジカル重合によって付与され得る。基板に応じて、種々の硬質コーティングが用いられてよい。基板がポリエステルまたはＡｒｔｏｎであるとき、特に有用な硬質コーティングは、「Ｌｉｎｔｅｃ」として公知のコーティングである。「Ｌｉｎｔｅｃ」は、ＵＶ硬化したポリエステルアクリレートおよびコロイダルシリカを含有する。Ａｒｔｏｎに堆積されるとき、水素を除く、３５原子％のＣ、４５原子％のＯ、および２０原子％のＳｉの表面組成を有する。別の特に有用な硬質コーティングは、Ｔｅｋｒａ  Ｃｏｒｐｏｒａｔｉｏｎ，  Ｎｅｗ  Ｂｅｒｌｉｎ，  Ｗｉｓによって商標「Ｔｅｒｒａｐｉｎ」で販売されているアクリルコーティングである。
【００２０】
図２を再び参照すると、ある特定の実施形態は、コンポジットに、基板層以外の追加のポリマー層を含むことができる。かかる実施形態において、コンポジットは、例えばかかるポリマー層のいずれかの間に接着剤層を含有することができる。
【００２１】
ある特定の実施形態において、接着剤層は、水溶性ポリマー、親水性コロイドまたは水不溶性ポリマー、ラテックスまたは分散物のうちの１つ以上を含むことができる。特定の実施形態において、接着剤層は、エチレン性不飽和モノマー、例えばスチレン、スチレン誘導体、アクリル酸もしくはメタクリル酸およびこれらの誘導体、オレフィン、（メタ）アクリロニトリル、イタコン酸およびその誘導体、マレイン酸およびその誘導体、ハロゲン化ビニル、酢酸ビニル、ハロゲン化ビニリデン、エポキシ、ウレタン、イミン、ポリエステル、フルオロポリマー、またはこれらの組み合わせから調製されたポリマーまたはインターポリマーを含有することができる。
【００２２】
特に好適なフルオロポリマーとして、ポリテトラフルオロエチレン（ＰＴＦＥ）、ペルフルオロアルコキシポリマー（ＰＦＡ）、フッ素化エチレン−プロピレン（ＦＥＰ）、テトラフルオロエチレン、ヘキサフルオロプロピレンおよびフッ化ビニリデンのコポリマー（ＴＨＶ）、ポリエチレンテトラフルオロエチレン（ＥＴＦＥ）、ポリフッ化ビニリデン（ＰＶＤＦ）、ポリフッ化ビニル（ＰＶＦ）、ポリエチレンクロロトリフルオロエチレン（ＥＣＴＦＥ）、ポリクロロトリフルオロエチレン（ＰＣＴＦＥ）、ならびにこれらの組み合わせを挙げることができる。
【００２３】
特定の実施形態において、接着剤層は、例えば、ポリウレタンおよびポリエステルなどの縮合ポリマーの水性分散物から調製され得る。
【００２４】
接着剤層の構成要素をガラス転移温度の観点で説明することも有用である。特定の実施形態において、接着剤層は、６０℃以下、２０℃以下、１０℃以下、および０℃以下さえものガラス転移温度（Ｔｇ）を有するポリマーを含むことができる。これらのガラス転移温度により、積層の際に接着剤層の十分な流れが確保される。
【００２５】
接着剤層を説明するための別の方法は、剥離強度試験による接着効果の定量化によるものである。剥離強度は、ＡＳＴＭ  Ｄ１８７６に従って測定され得る。ある特定の実施形態において、第１接着剤層、第２接着剤層、またはこれらの組み合わせは、隣接するシート間で少なくとも約２ポンド／リニアインチ（ＰＬＩ）、少なくとも約３ＰＬＩ、少なくとも約４ＰＬＩ、または少なくとも約５ＰＬＩさえもの剥離強度を有することができる。特に、隣接するシートは、本明細書に記載のもの、例えば基板層、第１透明層、第２透明層、またはこれらの組み合わせであり得る。
【００２６】
接着剤層は、少なくとも０．１μｍ、少なくとも０．５μｍ、または少なくとも１μｍさえもの厚さを有することができる。接着剤層は、１００μｍ以下、５０μｍ以下、１０μｍ以下、または８μｍ以下さえもの厚さを有することができる。さらに、接着剤層は、上記最大および最小値のいずれかの範囲、例えば約０．１μｍ〜約１００μｍ、約０．５μｍ〜約５０μｍ、または約１μｍ〜約１０μｍさえもの厚さを有することができる。
【００２７】
上記で議論されているように、コンポジットは、基板層以外の追加の層、例えば第１透明層および第２透明層を含有することができる。第１透明層および／または第２透明層は、基板層に関して記載されているものを含めた多数の種々の材料であってよい。ある特定の実施形態において、第１透明層および第２透明層は、同じ材料を含有していてよい。他の実施形態において、第１透明層および第２透明層は、異なっていてよい。特定の実施形態において、第１および／または第２透明層は、ポリマーを含有していてよい。しかし、第１および／または第２透明層は、任意の理由で、ガラス、セラミック、金属または任意の他の好適な材料を含んでいてよいことを理解されたい。例えば、第１および第２透明層は、基板層に関して上記されている材料のいずれかであってよい。
【００２８】
第１透明層および／または第２透明層は、例えば、透明プラスチック、例えば、基板層として本明細書に上記されているものを含んでいてよい。特定の実施形態において、第１透明層および／または第２透明層は、上記の本明細書における基板層に関して記載されているものと同じである。第１透明層および／または第２透明層のための最も好ましい材料として、ポリ塩化ビニル；ポリエステル、例えばＰＥＴ、ＰＥＮ、ＰＥＴＧ、ポリエステルアイオノマー；ポリカーボネート；フルオロポリマー、例えばＥＴＦＥ、ＰＦＡ、ＦＥＰ、ＴＨＶ；ポリオレフィン、例えばＰＥおよびＰＰ；酢酸セルロース；ならびにガラスが挙げられる。
【００２９】
基板層および／または第１透明層および／または第２透明層は、例えば、押出、共押出、成形、ブロー成形、配向、積層、鋳造、カレンダリング、コーティング、熱成形などの当該分野において公知の任意の手段によって製造されてよい。好ましい実施形態において、基板層および／または第１透明層および／または第２透明層は、自立型シートを含有していてよい。
【００３０】
基板層および／または第１透明層および／または第２透明層は、任意の添加剤、例えば電荷制御剤、導電性粒子またはポリマー、架橋剤または硬化剤、可溶性および／または固体粒子染料、防曇剤、無機または有機充填剤、分散剤、潤滑剤、可塑剤、抗酸化剤、ボイド化剤、着色剤または色調剤、粗化剤、スリップ剤、ＵＶ吸収剤、屈折率整合材、離型剤、難燃剤、ならびに当該分野において周知のその他のものを含んでいてよい。
【００３１】
特定の実施形態において、基板層および／または第１透明層および／または第２透明層、ならびに特にフルオロポリマー層は、コーティング性および／または接着性を改善するための任意数のプライマーを有していてよくまたは表面処理されていてよい。かかるプライマーは、アクリル、ポリウレタン、ポリエステル、ハロゲン化ビニリデン、ポリオレフィン、エポキシ、シランなどを含むことができる。表面処理として、火炎、プラズマおよびコロナ放電処理、紫外線放射処理、オゾン処理、電子線処理、化学的処理などを挙げることができる。
【００３２】
フルオロポリマー表面に好ましい特に有用な表面処理はＣ−処理であり、これは、溶媒ガス、例えばアセトンの存在下でコロナ処理によって表面を変性させる方法を称する。理論によって限定されないが、当該方法は、変性フルオロポリマーおよび非フルオロポリマー界面（または第２変性フルオロポリマー）間の強い層間接着性を付与することが見出されている。Ｃ−処理は、米国特許第６，７２６，９７９号およびその中の参照文献に記載されており、その教示は、全ての目的で全体が本明細書に組み込まれる。
【００３３】
防曇層は、１種以上のポリマーを含有していてよい。ある特定の実施形態において、防曇層は、少なくとも２種の異なるポリマー、少なくとも３種の異なるポリマー、または少なくとも４種の異なるポリマーさえも含有していてよい。好ましい実施形態において、防曇層は、これら異なるポリマーの架橋網目構造を含有する。
【００３４】
ある特定の材料特性の観点で防曇層内のポリマーを説明することが有益である。特定の実施形態において、防曇層は、ポリマーがそれぞれ異なっている、親水性ポリマー、接着性ポリマー、および硬質ポリマーを含有していてよい。
【００３５】
防曇層の親水性ポリマーとして、例えば、ポリビニルアルコール、ポリビニルアセタール、ポリ酢酸ビニル、ポリビニルピロリドン、ポリエチレンオキシド、ポリアクリルアミド、ポリエステル、ポリウレタン、酢酸セルロース、ヒドロキシエチルセルロース、ヒドロキシメチルセルロースもしくはゼラチンまたはこれらのブレンドもしくはコポリマーを挙げることができる。親水性ポリマーは、骨格および当該骨格に共有結合した親水性セグメントを有するポリマーであってよい。
【００３６】
親水性セグメントとして、アルキレンオキシド、ラクトン、ラクタム、シラン、アクリルアミド、アルコール、ゼラチン、またはこれらの組み合わせを挙げることができる。特定の実施形態において、親水性セグメントとして、アルキレンオキシド、ラクトン、ラクタム、またはこれらの組み合わせが挙げられる。
【００３７】
親水性セグメントは、少なくとも約１００、少なくとも約５００、または少なくとも約１０００さえもの分子量を有することができる。さらに、親水性セグメントは、約１０００００以下、約５００００以下、または約１００００以下さえもの分子量を有することができる。また、親水性セグメントは、上記最大および最小値のいずれかの範囲、例えば、約１００〜約１０００００、約５００〜約５００００、または約１０００〜約１００００さえもの分子量を有することができる。
【００３８】
親水性セグメントは、親水性ポリマーの重量の少なくとも約１重量％、少なくとも約１０重量％、または少なくとも約２５重量％でさえあることができる。さらに、親水性セグメントは、約９５重量％以下、約７５重量％以下、または約５０重量％以下でさえあることができる。また、親水性セグメントは、上記最大および最小値のいずれかの範囲、例えば、約１重量％〜約９５重量％、約１０重量％〜約７５重量％、または約２５重量％〜約５０重量％さえもの重量百分率の親水性ポリマーを含有することができる。
【００３９】
親水性ポリマーは、防曇層の合計乾燥重量を基準にして約９９．９重量％以下、約９０重量％以下、約８０重量％以下、または約７０重量％以下さえもの量で防曇層に存在することができる。さらなる実施形態において、親水性ポリマーは、防曇層の合計乾燥重量を基準にして少なくとも約０．０１重量％、少なくとも約１０重量％、少なくとも約２０重量％、または少なくとも約２５重量％さえもの量で防曇層に存在することができる。また、親水性ポリマーは、防曇層の合計乾燥重量を基準にして、上記最大および最小値のいずれかの範囲、例えば約０．０１重量％〜約９９．９重量％、約１０重量％〜約９０重量％、約２０重量％〜約８０重量％、または約２５重量％〜約７５重量％さえもの量で防曇層に存在することができる。
【００４０】
さらに、ある特定の実施形態において、親水性ポリマーは、防曇層において第１のポリマーであってよい。例えば、親水性ポリマーは、接着性ポリマー、硬質ポリマー、またはこれらの組み合わせよりも多くの量で防曇層に存在することができる。
【００４１】
接着性ポリマーは、水溶性ポリマー、親水性コロイドまたは水不溶性ポリマー、ラテックスまたは分散物のうちの１つ以上を含んでいてよい。特定の実施形態において、接着性ポリマーは、エチレン性不飽和モノマー、例えばスチレン、スチレン誘導体、アクリル酸もしくはメタクリル酸およびこれらの誘導体、オレフィン、（メタ）アクリロニトリル、イタコン酸およびその誘導体、マレイン酸およびその誘導体、ハロゲン化ビニル、酢酸ビニル、ハロゲン化ビニリデン、エポキシ、ウレタン、イミン、ポリエステル、フルオロポリマー、またはこれらの組み合わせから調製されたポリマーまたはインターポリマーであってよい。
【００４２】
特に好適なフルオロポリマーとして、ポリテトラフルオロエチレン（ＰＴＦＥ）、ペルフルオロアルコキシポリマー（ＰＦＡ）、フッ素化エチレン−プロピレン（ＦＥＰ）、テトラフルオロエチレン、ヘキサフルオロプロピレンおよびフッ化ビニリデンのコポリマー（ＴＨＶ）、ポリエチレンテトラフルオロエチレン（ＥＴＦＥ）、ポリフッ化ビニリデン（ＰＶＤＦ）、ポリフッ化ビニル（ＰＶＦ）、ポリエチレンクロロトリフルオロエチレン（ＥＣＴＦＥ）、ポリクロロトリフルオロエチレン（ＰＣＴＦＥ）、ならびにこれらの組み合わせを挙げることができる。
【００４３】
特定の実施形態において、接着性ポリマーは、縮合ポリマー、例えば、ポリウレタンおよびポリエステルなどの縮合ポリマーの水性分散物から調製され得る。
【００４４】
接着性ポリマーをガラス転移温度の観点で説明することも有用である。特定の実施形態において、接着性ポリマーは、６０℃以下、２０℃以下、１０℃以下、および０℃以下さえものガラス転移温度（Ｔｇ）を有することができる。これらのガラス転移温度により、積層の際に当該ポリマーの十分な流れが確保される。
【００４５】
接着性ポリマーを説明するための別の方法は、剥離強度試験による接着効果の定量化によるものである。剥離強度は、ＡＳＴＭ  Ｄ１８７６に従って測定され得る。ある特定の実施形態において、接着性ポリマーは、隣接するシート間で少なくとも約２ポンド／リニアインチ（ＰＬＩ）、少なくとも約３ＰＬＩ、少なくとも約４ＰＬＩ、または少なくとも約５ＰＬＩさえもの剥離強度を有することができる。
【００４６】
ある特定の実施形態において、接着性ポリマーは、防曇層の合計乾燥重量を基準にして約９０重量％以下、約８０重量％以下、約７０重量％以下、または約６０重量％以下さえもの量で防曇層に存在することができる。さらなる実施形態において、接着性ポリマーは、防曇層の合計乾燥重量を基準にして少なくとも約０．１重量％、少なくとも約１０重量％、少なくとも約２０重量％、または少なくとも約２５重量％さえもの量で存在することができる。また、接着性ポリマーは、防曇層の合計乾燥重量を基準にして、上記最大および最小値のいずれかの範囲、例えば約０．１重量％〜約９０重量％、約１０重量％〜約８０重量％、約２０重量％〜約７０重量％、または約２５重量％〜約６０重量％さえもの量で防曇層に存在することができる。
【００４７】
さらなる実施形態において、防曇層は、硬質ポリマーをさらに含むことができる。硬質ポリマーは、防曇層に機械的強度を付与することができ、また、防曇層の耐擦傷性の改善を補助することもできる。
【００４８】
ある特定の実施形態において、硬質ポリマーは、水溶性ポリマー、親水性コロイドまたは水不溶性ポリマー、ラテックスまたは分散物を含むことができる。特定の実施形態において、硬質ポリマーは、エチレン性不飽和モノマー、例えばスチレン、スチレン誘導体、アクリル酸もしくはメタクリル酸およびこれらの誘導体、オレフィン、（メタ）アクリロニトリル、イタコン酸およびその誘導体、マレイン酸およびその誘導体、ハロゲン化ビニル、酢酸ビニル、ハロゲン化ビニリデン、エポキシ、ウレタン、イミン、ポリエステル、フルオロポリマー、またはこれらの組み合わせから調製されたポリマーまたはインターポリマーを含有することができる。特に好適なフルオロポリマーとして、ポリテトラフルオロエチレン（ＰＴＦＥ）、ペルフルオロアルコキシポリマー（ＰＦＡ）、フッ素化エチレン−プロピレン（ＦＥＰ）、テトラフルオロエチレン、ヘキサフルオロプロピレンおよびフッ化ビニリデンのコポリマー（ＴＨＶ）、ポリエチレンテトラフルオロエチレン（ＥＴＦＥ）、ポリフッ化ビニリデン（ＰＶＤＦ）、ポリフッ化ビニル（ＰＶＦ）、ポリエチレンクロロトリフルオロエチレン（ＥＣＴＦＥ）、ポリクロロトリフルオロエチレン（ＰＣＴＦＥ）、ならびにこれらの組み合わせを挙げることができる。
【００４９】
ある特定のさらなる実施形態において、硬質ポリマーは、縮合ポリマー、例えば、ポリウレタンおよびポリエステルなどの縮合ポリマーの水性分散物を含むことができる。
【００５０】
硬質ポリマーを硬度の観点で説明することも有用である。硬度は、ＡＳＴＭ  Ｄ３３６３に従って測定される、鉛筆硬度試験を用いて定量化されてよい。本明細書に記載の実施形態において、硬質ポリマーは、ＡＳＴＭ  Ｄ３３６３に従って測定されるとき、少なくとも約Ｈ、少なくとも約２Ｈ、少なくとも約３Ｈの鉛筆硬度を有することができる。さらに、硬質ポリマーは、ＡＳＴＭ  Ｄ３３６３に従って測定されるとき、約９Ｈ以下、約８Ｈ以下、約７Ｈ以下、約６Ｈ以下、または約５Ｈ以下さえもの鉛筆硬度を有することができる。また、硬質ポリマーは、ＡＳＴＭ  Ｄ３３６３に従って測定されるとき、上記最大および最小値のいずれかの範囲、例えば、約Ｈ〜約９Ｈ、約２Ｈ〜約８Ｈ、または約３Ｈ〜約７Ｈさえもの鉛筆硬度を有することができる。
【００５１】
硬質ポリマーを説明するための別の有用な特性は１００％モジュラスである。特定の実施形態において、硬質ポリマーは、ＡＳＴＭ  Ｄ４１２に従って測定されるとき、少なくとも約２０００ｐｓｉ、少なくとも約３０００ｐｓｉ、または少なくとも約３５００ｐｓｉさえもの１００％モジュラスを有することができる。さらなる実施形態において、硬質ポリマーは、ＡＳＴＭ  Ｄ４１２に従って測定されるとき、約１５０００ｐｓｉ以下、約１００００ｐｓｉ以下、または約７５００ｐｓｉ以下さえもの１００％モジュラスを有することができる。また、硬質ポリマーは、ＡＳＴＭ  Ｄ４１２に従って測定されるとき、上記最大および最小値のいずれかの範囲、例えば、約２０００ｐｓｉ〜約１５０００ｐｓｉ、約３０００ｐｓｉ〜約１００００ｐｓｉ、または約３５００ｐｓｉ〜約７５００ｐｓｉさえもの１００％モジュラスを有することができる。
【００５２】
硬質ポリマーを説明するためのなおさらに別の有用な特性は、引張強度である。特定の実施形態において、硬質ポリマーは、ＡＳＴＭ  Ｄ４１２に従って測定されるとき、少なくとも約３０００ｐｓｉ、少なくとも約４０００ｐｓｉ、または少なくとも約５０００ｐｓｉさえもの引張強度を有することができる。さらなる実施形態において、硬質ポリマーは、ＡＳＴＭ  Ｄ４１２に従って測定されるとき、約１５０００ｐｓｉ以下、約１０００ｐｓｉ以下、または約７５００ｐｓｉ以下さえもの引張強度を有することができる。また、硬質ポリマーは、ＡＳＴＭ  Ｄ４１２に従って測定されるとき、上記最大および最小値のいずれかの範囲、例えば、約３０００ｐｓｉ〜約１５０００ｐｓｉ、約４０００ｐｓｉ〜約１００００ｐｓｉ、または約５０００ｐｓｉ〜約７５００ｐｓｉさえもの引張強度を有することができる。
【００５３】
硬質ポリマーを説明するためのなおさらに別の有用な特性は、破断伸び％である。特定の実施形態において、硬質ポリマーは、ＡＳＴＭ  Ｄ４１２に従って測定されるとき、少なくとも１００％（破断時）、少なくとも約２００％（破断時）、または少なくとも約３００％（破断時）さえもの破断伸び％を有することができる。さらなる実施形態において、硬質ポリマーは、ＡＳＴＭ  Ｄ４１２に従って測定されるとき、１０００％以下の破断伸び、７０％０以下の破断伸び、または５００％以下の破断伸びさえもの破断伸び％を有することができる。また、硬質ポリマーは、ＡＳＴＭ  Ｄ４１２に従って測定されるとき、上記最大および最小値のいずれかの範囲、例えば約１００％〜約１０００％、約２００％〜約７００％、または約３００％〜約５００％の破断伸びさえもの破断伸び％を有することができる。
【００５４】
ある特定の実施形態において、硬質ポリマーは、防曇層の合計乾燥重量を基準にして約９０重量％以下、約８０重量％以下、約７０重量％以下、または約６０重量％以下さえもの量で防曇層に存在することができる。さらなる実施形態において、硬質ポリマーは、防曇層の合計乾燥重量を基準にして少なくとも約０．１重量％、少なくとも約１０重量％、少なくとも約２０重量％、または少なくとも約２５重量％さえもの量で存在することができる。また、硬質ポリマーは、防曇層の合計乾燥重量を基準にして、上記最大および最小値のいずれかの範囲、例えば約０．１重量％〜約９０重量％、約１０重量％〜約８０重量％、約２０重量％〜約７０重量％、または約２５重量％〜約６０重量％さえもの量で防曇層に存在することができる。
【００５５】
非常に特定的な実施形態において、防曇コーティング組成物および防曇層は、もう１つのブロッキング防止剤をさらに含んでいてよい。特定の実施形態において、ブロッキング防止剤は、コロイド状無機粒子、例えばコロイダルシリカおよび／または界面活性剤を含んでいてよい。
【００５６】
ある特定の実施形態において、コロイダルシリカ化合物は、ナノ粒子を含有していてよい。さらに、ある特定の実施形態において、コロイダルシリカ化合物は、概して透明であってよい。好適なコロイダルシリカの特定の例として、ＷＲ  Ｇｒａｃｅ  Ｃｏから市販されているＬｕｄｏｘ  ＡＭを挙げることができる。
【００５７】
コロイダルシリカは、用いられるとき、防曇コーティング組成物または防曇層の合計重量を基準にして少なくとも約１重量％、少なくとも約３重量％、または少なくとも約７重量％さえもの量で防曇コーティング組成物または防曇層に存在することができる。さらなる実施形態において、コロイダルシリカは、約５０重量％以下、約４０重量％以下、約３０重量％以下、または約２０重量％以下さえもの量で防曇コーティング組成物または防曇層に存在することができる。なおさらなる実施形態において、コロイダルシリカは、上記で付与された最小および最大値のいずれかの範囲、例えば、約１重量％〜約５０重量％、約３重量％〜約４０重量％、または約７重量％〜約３０重量％さえもの量で防曇コーティング組成物または防曇層に存在することができる。
【００５８】
界面活性剤に関して、特定の実施形態において、界面活性剤として、フッ素化界面活性剤を挙げることができる。さらに、ある特定の実施形態において、界面活性剤として、アニオン性界面活性剤を挙げることができる。非常に特定的な実施形態において、界面活性剤として、フッ素化アニオン性界面活性剤を挙げることができる。フッ素化アニオン性界面活性剤の好適な例として、ＤｕＰｏｎｔ（商標）から入手可能なＣａｐｓｔｏｎｅ  ＦＳ−６１を挙げることができる。
【００５９】
ある特定の実施形態において、界面活性剤は、防曇コーティング組成物または防曇層の合計重量を基準にして少なくとも約０．００５重量％、少なくとも約０．０１重量％、または少なくとも約０．０３重量％さえもの量で防曇コーティング組成物または防曇層に存在することができる。さらなる実施形態において、界面活性剤は、約１５重量％以下、約１０重量％以下、約８重量％以下、または約２重量％以下さえもの量で防曇コーティング組成物または防曇層に存在することができる。なおさらなる実施形態において、界面活性剤は、上記で付与された最小および最大値のいずれかの範囲、例えば約０．００５重量％〜約１５重量％、約０．０１重量％〜約１０重量％、または約０．０３重量％〜約８重量％さえもの量で防曇コーティング組成物または防曇層に存在することができる。
【００６０】
本開示のある特定の実施形態の特定の利点は、上記のブロッキング防止剤が防曇コーティング層のブロッキング（付着性または粘着性とも一般に称される）を有意に低減させることができたという予想外の発見である。かかるブロッキング防止効果は、防曇層を含有するコンポジット構造が、防曇層を含有する２つの表面が例えばパッケージングされた個人保護装置において接触するように折り畳まれているときに特に望ましい。上記のブロッキング防止剤の非存在下では、かかる状況によって、２つの表面が一緒に付着することとなり得、分離されるとき、また、特に、コンポジット構造が室温を超えた高温で保存されるとき、防曇層を損傷することとなり得る。より詳細に以下の例に示されているように、上記のブロッキング防止剤がブロッキングを有意に低減させる役割をしたということが予想外にも発見された。しがたって、本開示のある特定の実施形態において、防曇層および／または防曇コーティング組成物は、親水性ポリマーと、コロイダルシリカおよび／またはアニオン性フッ素化界面活性剤を含むブロッキング防止剤とを含有していてよい。このように、ある特定の実施形態においては、硬質ポリマーおよび／または接着性ポリマーが任意選択的であり得ることを理解されたい。
【００６１】
防曇層または第１および第２接着剤層を形成するとき、組成物は溶媒系であっても水系であってもよい。環境的理由で、水系組成物が好ましい。水系とは、コーティング媒体が少なくとも５０重量％の水を含むことを意味する。
【００６２】
コーティング組成物またはコーティングされた層は、種々の異なる理由で任意の数の添加剤を含むことができる。これらの添加剤として、界面活性剤、消泡剤またはコーティング助剤、電荷制御剤、導電性粒子またはポリマー、増粘剤または粘度調整剤、合一助剤、架橋剤または硬化剤、可溶性および／または固体粒子染料、防曇剤、無機または有機充填剤、艶消しビーズ、無機またはポリマー粒子、接着促進剤、バイト溶剤または化学エッチング液、潤滑剤、可塑剤、抗酸化剤、ボイド化剤、着色剤または色調剤、粗化剤、スリップ剤、ＵＶ吸収剤、屈折率整合材、難燃剤ならびに当該分野において周知の他のものを挙げることができる。
【００６３】
特定の実施形態において、コーティングされた層は、好適な架橋剤、例えばメラミン樹脂、グリコールウリルホルムアルデヒド樹脂、ポリカルボン酸および無水物、ポリアミン、ポリイミン、エピハロヒドリン、エポキシド、ジエポキシド、ジアルデヒド、ジオール、ハロゲン化カルボン酸、ケテン、ポリアジリジン、イソシアネート、カルボジイミド、金属炭酸塩ならびにこれらの組み合わせの使用によって架橋されてよい。代替的には、コーティングされた層は、放射線、例えばＵＶまたは可視光、電子線、プラズマまたはコロナの好適な使用によって架橋されてよい。
【００６４】
防曇層または第１および第２接着剤層は、当該分野において公知の任意の方法によって形成され得る。特定の方法として、任意の周知のコーティング法、例えばロッドコーティング、ナイフコーティング、エアナイフコーティング、グラビアコーティング、浸漬コーティング、スロットダイコーティング、ローラーコーティング、ナイフオーバーローラーコーティング、スプレーコーティングなどによる、好適なコーティング組成物からのコーティングが挙げられる。他の技術として、インクジェット印刷、フレキソ印刷、スクリーン印刷、カレンダリング、積層、ホットメルト押出などを挙げることができる。代替的には、層は、熱および／または圧力の適用によってドナー部材からレシーバ部材に移されてよい。
【００６５】
バイザーにおける望ましい適用のための本発明の防曇層の重要な特性は、高い可視光透過率（％）（％ＶＬＴ）によって示される、可視光に対する高い透明度である。％ＶＬＴは、層を通過する入射光に対する透過光の強度比であり、米国特許第７，４１０，８２５号に記載されているデンシトメータ（例えばＸ−ｒｉｔｅ  ｄｅｎｓｉｔｏｍｅｔｅｒ）を用いて層の光学密度を測定することによってまたはＢＹＫ  Ｇａｒｄｎｅｒ  Ｈａｚｅ−Ｇａｒｄ  Ｐｌｕｓなどの機器によって直接決定されてよい。本発明の防曇層は、デンシトメータまたはＢＹＫ  Ｇａｒｄｎｅｒ  Ｈａｚｅ−Ｇａｒｄ  Ｐｌｕｓのいずれかによって測定されるとき、少なくとも４０％、好ましくは少なくとも５０％、より好ましくは少なくとも６０％、最も好ましくは少なくとも７０％または少なくとも９０％さえもの％ＶＬＴを有する。
【００６６】
また、透明コンポジットは、コンポジットに必須の全ての層を含む全体として、高い％ＶＬＴを有することができる。特定の実施形態において、透明コンポジットは、少なくとも３０％、少なくとも４０％、少なくとも５０％、少なくとも６０％または少なくとも８０％さえもの％ＶＬＴを有することができる。
【００６７】
さらに、防曇層は、スコッチテープ試験に従って測定されるとき、隣接する層に良好な接着性を有することができる。スコッチテープ試験は、実施例セクションにおいて、より詳細に記載されている。本開示の特定の利点は、本明細書に記載の実施形態によるコンポジットが下層に対して良好な接着性を有することである。常套的な防曇層は、特に、防曇層の透明度または防曇効果のいずれにも負の影響を与えることなく、下層の基板に接着する能力に悩まされる。
【００６８】
さらには、防曇層は、該層を自身の上に折り畳み、該層を離し、該層が自身に付着するかを観察することによって判断されるとき、非粘着性であり得る。この粘着性の特徴は、以下により詳細に記載されている。本開示の特定の利点は、本明細書に記載の実施形態によるコンポジットが、環境に暴露される層において粘着性であることなく、下層に対して良好な接着性を有することができるということである。常套的な防曇層は、対向する表面には非粘着性でありながらも下層の基板に接着する能力に悩まされる。
【００６９】
また、防曇層は、水蒸気浴試験に合格することができる。水蒸気浴試験は、防曇層が、防曇効果を低下させることなく、繰り返される湿潤環境に耐える能力を測定する。本開示の特定の利点は、本明細書に記載の実施形態によるコンポジットが、特に水系防曇コーティング組成物において、防曇効果を低下させることなく、繰り返される洗浄および繰り返される湿潤環境への暴露に耐えることができるということである。
【００７０】
さらには、本開示の特定の利点は、本明細書に記載のコンポジットが、湾曲の際に剥離しないということである。この特質は、ゲルボ試験器における２０００サイクルにわたる湾曲操作によって定量化され得る。本明細書に記載の実施形態において、コンポジットは、ゲルボ試験器において２０００サイクル後に剥離し得ない。常套的なコンポジットは、コンポジットが所望の防曇効果、透明度、粘着性、ならびにこれらの組み合わせを有するように調整するときに剥離に悩まされる。
【００７１】
本明細書における上記の本発明の透明コンポジットは、任意の目的で任意数の追加の機能層を含んでいてよい。これらの機能層として、帯電防止層、プライマー、接着促進層、難燃剤層、バリア層、通気層、伝達層、シール可能層、耐摩耗または擦傷層、ハードコート、離型層、スリップ層、反射防止層、屈折率整合層、ＵＶ保護層、色調層、毒物混入防止層などを挙げることができる。
【実施例】
【００７２】
本開示の実施形態を、例示的であって本開示の範囲を限定するものではない以下の実施例に示す。これらの実施例において用いられるポリマー基板または層として、（１）ポリ塩化ビニル（ＰＶＣ）シートおよび（２）Ｃ−処理されたフッ素化エチレンプロピレン（ＦＥＰ）コポリマーシートが挙げられる。
【００７３】
本発明の実施例ならびに比較例の種々の層に用いる構成要素を、以下の市販の材料から構成した：
ａ）ＤＳＭ  Ｎｅｏｒｅｓｉｎｓによって供給される水系脂肪族ポリウレタン分散物Ｎｅｏｒｅｚ  Ｒ  ９６２１；
ｂ）ＤＳＭ  Ｎｅｏｒｅｓｉｎｓによって供給される水系脂肪族ポリウレタン分散物Ｎｅｏｒｅｚ  Ｒ  ９３３０；
ｃ）ＤＳＭ  Ｎｅｏｒｅｓｉｎｓによって供給される水系脂肪族ポリウレタン分散物Ｎｅｏｒｅｚ  Ｒ  ９６７９；
ｄ）ＤＳＭ  Ｎｅｏｒｅｓｉｎｓによって供給される水系脂肪族ポリウレタン分散物Ｎｅｏｒｅｚ  Ｒ６００；
ｅ）ＢＰＩによって供給される水系脂肪族ポリウレタン分散物Ｂｏｎｄｔｈａｎｅ  ＵＤ−４１０；
ｆ）Ｃｙｔｅｃｈ  Ｉｎｄｕｓｔｉｒｅｓによって供給されるヘキサメトキシメチルメラミン化合物Ｃｙｍｅｌ  ３０３ＬＦ；および
ｇ）Ｄｕｐｏｎｔによって供給されるエトキシ化非イオン性フルオロ界面活性剤Ｚｏｎｙｌ  ＦＳＯ。
ｈ）ＷＲ  Ｇｒａｃｅによって供給されるコロイダルシリカ分散物Ｌｕｄｏｘ  ＡＭ
ｉ）Ｄｕｐｏｎｔによって供給されるフッ素化アニオン性界面活性剤Ｃａｐｓｔｏｎｅ  ＦＳ−６１
【００７４】
接着剤層
実施例１−２層コンポジット
表１Ａに記載の接着剤層のためのコーティング組成物を、Ｃ−処理されたＦＥＰ基板上に種々の厚さでコーティングし、９３℃で１０分間乾燥した。続いて、接着剤がコーティングされたＦＥＰシートを、それぞれ、接着剤層がＦＥＰおよびＰＶＣシート間にあるようにＰＶＣシートに積層した。積層は、４０ｐｓｉのフットプレスにおいて１２１℃でまたはハンドローラーによって室温（ＲＴ）でのいずれかで行った。こうして作製されたコンポジットのいくつかを、種々の期間にわたって１０７℃でさらに硬化した。ＦＥＰシートとＰＶＣシートとの間の剥離強度を、ＡＳＴＭ  Ｄ１８７６に従ったＩｎｓｔｒｏｎにおいてポンド／リニアインチ（ＰＬＩ）として求めた。種々のコンポジット構造、加工の詳細および対応する剥離強度値を表１Ｂに列挙する。
【００７５】
【表１Ａ】
2016526582.tif 000003
【００７６】
【表１Ｂ】
2016526582.tif 000004
【００７７】
上記に示すように、接着剤の組み合わせ：接着剤１〜接着剤６は、少なくとも２ＰＬＩの剥離強度値を生じた。
【００７８】
さらに、接着剤１〜接着剤６を利用した各コンポジットは、屈曲され、折り畳まれ、湾曲されて、剥離しなかった。一方で、接着剤７〜接着剤８によって製造したコンポジットは、ほとんどまたは全く接着性を付与しなかった。実際、剥離することなく屈曲、折り畳み、または湾曲が可能である一体のコンポジットは、接着剤７〜接着剤８を用いて作り出すことができなかった。
実施例２−接着剤４をベースとした３層コンポジット
【００７９】
両側にＣ−処理した２つのＦＥＰシートのそれぞれを、表Ａ１に概説する接着剤４で両側にコーティングし、９３℃で１０分間乾燥した。接着剤でコーティングしたＦＥＰシートを、それぞれ、ハンドローラーによって室温（ＲＴ）で２つのＰＶＣシート間に積層し、続いて１０７℃で５分間硬化させて、以下の表２に概説する以下のコンポジットを作り出した。さらに、コンポジットをそれぞれゲルボ装置において２０００サイクルにわたる湾曲に供し、剥離についてチェックした。
【００８０】
【表２】
2016526582.tif 000005
【００８１】
実施例３−防曇層
以下の表３に記載の防曇コーティング組成物を、ＰＶＣ層の１つの表面上のコンポジットＢ１およびＢ２にコーティングした。さらに、防曇コーティング組成物を、独立型のＣ−処理されたＦＥＰシートに直接適用した。
【００８２】
【表３】
2016526582.tif 000006
【００８３】
性能試験
透明度−コーティングされた防曇層を有する上記サンプルを％ＶＬＴについて評価した。少なくとも５０％の％ＶＬＴを有するサンプルを「高」とし、他を「低」とした。
【００８４】
接着性−防曇層を有するサンプルを、直上の層に対する防曇層の接着性についてスコッチテープによって評価した。材料のいずれの除去も「不良」と判断した一方で、除去されないものは「良」と判断した。
【００８５】
粘着性−防曇層を有するサンプルを、該層を自身の上に折り畳み、それを離すことによって粘着性について評価した。該層が自身に付着したとき、これを「粘着性」であるとした。他の場合を「非粘着性」とした。
【００８６】
防曇能−防曇層のサンプルを水による水蒸気浴に８０℃の温度で１５秒間暴露し、防曇特性について評価した。その後、水蒸気にあてたサンプルを、石鹸中きれいな古布によって、および温水によって洗浄し、乾燥した。乾燥後、サンプルを上記と同様にして再び水蒸気にあてた。水蒸気への暴露、続いての洗浄によるサイクルを１５分間継続し、サンプルを材料のあらゆる除去または防曇特性の損失についてチェックした。本発明の防曇層は、サイクルの途中または終わりに材料のいずれの除去または防曇特性の損失も示すことなく該試験に「合格」した。
【００８７】
剥離−防曇コーティングしたコンポジットをゲルボ試験器において２０００サイクルにわたる湾曲に供し、剥離について評価した。サンプルは、いずれの層も剥離が検出されなかったときに、試験に「合格」したとみなす。
【００８８】
試験結果を以下表２Ｂにまとめる。
【００８９】
【表２Ｂ】
2016526582.tif 000007
【００９０】
上記に示すように、サンプル１〜３および７は、高い透明度、良好な接着性、非粘着性表面、良好な可撓性、良好な洗浄性を示すコンポジットバイザーを生じ、良好な防曇性能を維持した。一方で、サンプル４〜６は、不良な接着性または粘着性表面を与え、バイザー用途に望ましくないと判断した。
【００９１】
多くの異なる態様および実施形態が可能である。これらの態様および実施形態のいくつかを以下に記載する。本明細書を読んだ後、当業者は、これらの態様および実施形態が単に説明目的であり、本発明の範囲を限定しないことを認識する。実施形態は、以下に列挙する項のいずれか１つ以上によることができる。
【００９２】
項１．基板層と；防曇層とを含む透明コンポジットであって、防曇層が、接着性ポリマー、硬質ポリマー、および親水性ポリマーを含み、接着性ポリマー、硬質ポリマー、および親水性ポリマーが異なるものである、上記透明コンポジット。
【００９３】
項２．基板層と；第１接着剤層と；第１透明層と；第２接着剤層と；第２透明層と；接着性ポリマー、硬質ポリマー、および親水性ポリマーを含む防曇層とを含む透明コンポジットであって、接着性ポリマー、硬質ポリマー、および親水性ポリマーが異なるものである、上記透明コンポジット。
【００９４】
項３．接着性ポリマーと、硬質ポリマーと、親水性ポリマーとを含む防曇コーティング組成物であって、接着性ポリマー、硬質ポリマー、および親水性ポリマーが異なるものである、上記防曇コーティング組成物。
【００９５】
項４．接着性ポリマーが、約４５℃未満のＴｇを有するポリマーを含み；硬質ポリマーが、ＡＳＴＭ  Ｄ３３６３に従って測定されるとき、少なくともＨの鉛筆硬度を有するポリマーを含み；親水性ポリマーが、骨格および骨格に共有結合している親水性セグメントを有するポリマーを含む、上記項のいずれか１つに記載の透明コンポジット。
【００９６】
項５．防曇層または防曇コーティング組成物が親水性ポリマーを含む、上記項のいずれか１つに記載の透明コンポジットまたはコーティング組成物。
【００９７】
項６．親水性ポリマーが親水性ポリウレタンを含む、項４に記載の透明コンポジットまたはコーティング組成物。
【００９８】
項７．親水性ポリマーが、ポリウレタン骨格およびポリウレタン骨格に共有結合している親水性セグメントを有するポリマーを含む、項５〜６のいずれか１つに記載の透明コンポジットまたはコーティング組成物。
【００９９】
項８．親水性セグメントが、アルキレンオキシド、ラクトン、ラクタム、シラン、アクリルアミド、アルコール、ゼラチン、またはこれらの組み合わせを含む、項７に記載の透明コンポジットまたはコーティング組成物。
【０１００】
項９．親水性セグメントが、アルキレンオキシド、ラクトン、ラクタム、またはこれらの組み合わせを含む、項７〜８のいずれか１つに記載の透明コンポジットまたはコーティング組成物。
【０１０１】
項１０．親水性セグメントが、少なくとも約１００、少なくとも約５００、または少なくとも約１０００さえもの分子量を有する、項７〜９のいずれか１つに記載の透明コンポジットまたはコーティング組成物。
【０１０２】
項１１．親水性セグメントが、少なくとも約１重量％、少なくとも約１０重量％、または少なくとも約２５重量％さえもの親水性ポリマーを含む、項７〜１０のいずれか１つに記載の透明コンポジットまたはコーティング組成物。
【０１０３】
項１２．親水性ポリマーが、防曇層またはコーティング組成物の合計乾燥重量を基準にして約９９．９重量％以下、約９０重量％以下、約８０重量％以下、または約７０重量％以下さえもの量で防曇層に存在する、項５〜１１のいずれか１つに記載の透明コンポジットまたはコーティング組成物。
【０１０４】
項１３．親水性ポリマーが、防曇層またはコーティング組成物の合計乾燥重量を基準にして少なくとも約０．０１重量％、少なくとも約１０重量％、少なくとも約２０重量％、または少なくとも約２５重量％さえもの量で防曇層に存在する、項５〜１２のいずれか１つに記載の透明コンポジットまたはコーティング組成物。
【０１０５】
項１４．親水性ポリマーが、防曇層またはコーティング組成物の合計乾燥重量を基準にして約０．０１重量％〜約９９．９重量％、約１０重量％〜約９０重量％、約２０重量％〜約８０重量％、または約２５重量％〜約７５重量％さえもの範囲の量で防曇層に存在する、項５〜１３のいずれか１つに記載の透明コンポジットまたはコーティング組成物。
【０１０６】
項１５．防曇層または防曇コーティング組成物が硬質ポリマーを含む、上記項のいずれか１つに記載の透明コンポジット。
【０１０７】
項１６．硬質ポリマーが、スチレン、スチレン誘導体、アクリル酸またはその誘導体、メタクリル酸またはその誘導体、オレフィン、（メタ）アクリロニトリル、イタコン酸およびその誘導体、マレイン酸およびその誘導体、ハロゲン化ビニル、ハロゲン化ビニリデン、フルオロポリマー、またはこれらの組み合わせを含むエチレン性不飽和モノマーから調製されたポリマーまたはインターポリマーを含む、項１５に記載の透明コンポジットまたはコーティング組成物。
【０１０８】
項１７．硬質ポリマーが、縮合ポリマーの水性分散物から調製されたポリマーを含む、項１５〜１６のいずれか１つに記載の透明コンポジットまたはコーティング組成物。
【０１０９】
項１８．硬質ポリマーが、ポリウレタン、ポリエステル、またはこれらの組み合わせを含む、項１５〜１７のいずれか１つに記載の透明コンポジットまたはコーティング組成物。
【０１１０】
項１９．硬質ポリマーが、ポリウレタン分散物、ポリエステル分散物、またはこれらの組み合わせから調製されたポリマーを含む、項１５〜１８のいずれか１つに記載の透明コンポジットまたはコーティング組成物。
【０１１１】
項２０．硬質ポリマーが、ＡＳＴＭ  Ｄ３３６３に従って測定されるとき、少なくとも約Ｈ、少なくとも約２Ｈ、少なくとも約３Ｈの鉛筆硬度を有する、項１５〜１９のいずれか１つに記載の透明コンポジットまたはコーティング組成物。
【０１１２】
項２１．硬質ポリマーが、ＡＳＴＭ  Ｄ４１２に従って測定されるとき、少なくとも約２０００ｐｓｉ、少なくとも約３０００ｐｓｉ、または少なくとも約３５００ｐｓｉさえもの１００％モジュラスを有する、項１５〜２０のいずれか１つに記載の透明コンポジットまたはコーティング組成物。
【０１１３】
項２２．硬質ポリマーが、ＡＳＴＭ  Ｄ４１２に従って測定されるとき、約１５０００ｐｓｉ以下、約１００００ｐｓｉ以下、または約７５００ｐｓｉ以下さえもの１００％モジュラスを有する、項１５〜２１のいずれか１つに記載の透明コンポジットまたはコーティング組成物。
【０１１４】
項２３．硬質ポリマーが、ＡＳＴＭ  Ｄ４１２に従って測定されるとき、少なくとも約３０００ｐｓｉ、少なくとも約４０００ｐｓｉ、または少なくとも約５０００ｐｓｉさえもの引張強度を有する、項１５〜２２のいずれか１つに記載の透明コンポジットまたはコーティング組成物。
【０１１５】
項２４．硬質ポリマーが、ＡＳＴＭ  Ｄ４１２に従って測定されるとき、約１５０００ｐｓｉ以下の引張強度を有する、項１５〜２３のいずれか１つに記載の透明コンポジットまたはコーティング組成物。
【０１１６】
項２５．硬質ポリマーが、防曇層またはコーティング組成物の合計乾燥重量を基準にして約９０重量％以下、約８０重量％以下、約７０重量％以下、または約６０重量％以下さえもの量で防曇層に存在する、項１５〜２４のいずれか１つに記載の透明コンポジットまたはコーティング組成物。
【０１１７】
項２６．硬質ポリマーが、防曇層またはコーティング組成物の合計乾燥重量を基準にして少なくとも約０．１重量％、少なくとも約１０重量％、少なくとも約２０重量％、または少なくとも約２５重量％さえもの量で存在する、項１５〜２５のいずれか１つに記載の透明コンポジットまたはコーティング組成物。
【０１１８】
項２７．硬質ポリマーが、防曇層またはコーティング組成物の合計乾燥重量を基準にして約０．１重量％〜約９０重量％、約１０重量％〜約８０重量％、約２０重量％〜約７０重量％、または約２５重量％〜約６０重量％さえもの範囲内の量で存在する、項１５〜２６のいずれか１つに記載の透明コンポジットまたはコーティング組成物。
【０１１９】
項２８．防曇層またはコーティング組成物が接着性ポリマーを含む、上記項のいずれか１つに記載の透明コンポジットまたはコーティング組成物。
【０１２０】
項２９．接着性ポリマーがポリエステルまたはポリウレタンを含む、項２８に記載の透明コンポジットまたはコーティング組成物。
【０１２１】
項３０．接着性ポリマーが、脂肪族の非イオン性ポリウレタンを含む、項２８〜２９のいずれか１つに記載の透明コンポジットまたはコーティング組成物。
【０１２２】
項３１．接着性ポリマーが、防曇層またはコーティング組成物の合計乾燥重量を基準にして約９０重量％以下、約８０重量％以下、約７０重量％以下、または約６０重量％以下さえもの量で存在する、項２８〜３０のいずれか１つに記載の透明コンポジットまたはコーティング組成物。
【０１２３】
項３２．接着性ポリマーが、防曇層またはコーティング組成物の合計乾燥重量を基準にして少なくとも約０．１重量％、少なくとも約１０重量％、少なくとも約２０重量％、またはさえもの少なくとも約２５重量％さえもの量で存在する、項２８〜３１のいずれか１つに記載の透明コンポジットまたはコーティング組成物。
【０１２４】
項３３．接着性ポリマーが、防曇層またはコーティング組成物の合計乾燥重量を基準にして約０．１重量％〜約９０重量％、約１０重量％〜約８０重量％、約２０重量％〜約７０重量％、または約２５重量％〜約６０重量％さえもの範囲内の量で存在する、項２８〜３２のいずれか１つに記載の透明コンポジットまたはコーティング組成物。
【０１２５】
項３４．接着性ポリマーが、スチレン、スチレン誘導体、アクリル酸またはその誘導体、メタクリル酸またはその誘導体、オレフィン、（メタ）アクリロニトリル、イタコン酸およびその誘導体、マレイン酸およびその誘導体、ハロゲン化ビニル、ハロゲン化ビニリデン、フルオロポリマー、ならびにこれらの組み合わせからなる群から選択されるエチレン性不飽和モノマーから調製されたポリマーまたはインターポリマーを含む、項２８〜３３のいずれか１つに記載の透明コンポジットまたはコーティング組成物。
【０１２６】
項３５．接着性ポリマーが、フルオロポリマーから調製されたポリマーまたはインターポリマーを含み、フルオロポリマーが、ＰＴＦＥ、ＦＰＡ、ＦＥＰ、ＴＨＶ、ＥＴＦＥ、ＰＶＤＦ、ならびにこれらの組み合わせからなる群から選択される、項２８〜３４のいずれか１つに記載の透明コンポジットまたはコーティング組成物。
【０１２７】
項３６．接着性ポリマーが、縮合ポリマーの水性分散物から調製されたポリマーを含む、項２８〜３５のいずれか１つに記載の透明コンポジットまたはコーティング組成物。
【０１２８】
項３７．接着性ポリマーが、ポリウレタンまたはポリエステル分散物から調製されたポリマーを含む、項２８〜３６のいずれか１つに記載の透明コンポジットまたはコーティング組成物。
【０１２９】
項３８．防曇層またはコーティング組成物が架橋剤をさらに含む、上記項のいずれか１つに記載の透明コンポジットまたはコーティング組成物。
【０１３０】
項３９．防曇層またはコーティング組成物が、硬質ポリマー、親水性ポリマー、および接着性ポリマーを含むポリマーの架橋網目構造をさらに含む、上記項のいずれか１つに記載の透明コンポジットまたはコーティング組成物。
【０１３１】
項４０．防曇層またはコーティング組成物が、界面活性剤、消泡剤、コーティング助剤、電荷制御剤、導電性粒子、導電性ポリマー、増粘剤、粘度調整剤、合一助剤、可溶性および／または固体粒子染料、防曇剤、無機または有機充填剤、艶消しビーズ、無機またはポリマー粒子、接着促進剤、バイト溶剤、化学エッチング液、潤滑剤、可塑剤、抗酸化剤、ボイド化剤、着色剤、色調剤、粗化剤、スリップ剤、ＵＶ吸収剤、屈折率整合材、ならびにこれらの組み合わせからなる群から選択される添加剤をさらに含む、上記項のいずれか１つに記載の透明コンポジットまたはコーティング組成物。
【０１３２】
項４１．基板層に隣接して設けられた第１透明層をさらに含む、上記項のいずれか１つに記載の透明コンポジット。
【０１３３】
項４２．第１透明層がフルオロポリマーを含む、項４１に記載の透明コンポジット。
【０１３４】
項４３．第１透明層が、Ｃ−処理されたフルオロポリマーを含む、項４１〜４２のいずれか１つに記載の透明コンポジット。
【０１３５】
項４４．第１透明層に隣接して設けられた第２透明層をさらに含む、項４１〜４３のいずれか１つに記載の透明コンポジット。
【０１３６】
項４５．第２透明層が、フルオロポリマーまたはポリ塩化ビニル、またはポリエステル、またはポリカーボネート、または酢酸セルロース、またはポリオレフィンを含む、項４４に記載の透明コンポジット。
【０１３７】
項４６．第２透明層が、Ｃ−処理されたフルオロポリマーを含む、項４４〜４５のいずれか１つに記載の透明コンポジット。
【０１３８】
項４７．第１透明層および第２透明層が同じポリマー材料を含む、項４１〜４６のいずれか１つに記載の透明コンポジット。
【０１３９】
項４８．透明コンポジットが、第１透明層と基板層との間に設けられた第１接着剤層と；第２透明層と第１透明層との間に設けられた第２接着剤層とを含む、上記項のいずれか１つに記載の透明コンポジット。
【０１４０】
項４９．第１接着剤層、または第２接着剤層が、ポリウレタンポリマーを含む、項４８に記載の透明コンポジット。
【０１４１】
項５０．第１接着剤層、または第２接着剤層が、硬化した架橋水系脂肪族ポリウレタン分散物を含む、項４８〜４９のいずれか１つに記載の透明コンポジット。
【０１４２】
項５１．第１接着剤層、または第２接着剤層が、防曇層において同じ接着性ポリマーを含む、項４８〜５０のいずれか１つに記載の透明コンポジット。
【０１４３】
項５２．第１接着剤層、または第２接着剤層が、水溶性ポリマー、親水性コロイドまたは水不溶性ポリマーをラテックスまたは分散物の形態で含む、項４８〜５１のいずれか１つに記載の透明コンポジット。
【０１４４】
項５３．第１接着剤層、または第２接着剤層が、エチレン性不飽和モノマー、例えばスチレン、スチレン誘導体、アクリル酸またはその誘導体、メタクリル酸またはその誘導体、オレフィン、（メタ）アクリロニトリル、イタコン酸およびその誘導体、マレイン酸およびその誘導体、ハロゲン化ビニル、ハロゲン化ビニリデン、またはフルオロポリマーから調製されたポリマーおよびインターポリマーを含む、項４８〜５２のいずれか１つに記載の透明コンポジット。
【０１４５】
項５４．第１接着剤層、または第２接着剤層が、縮合ポリマーの水性分散物から調製されたポリマーを含む、項４８〜５３のいずれか１つに記載の透明コンポジット。
【０１４６】
項５５．第１接着剤層、または第２接着剤層が、ポリウレタンまたはポリエステル分散物から調製されたポリマーを含む、項４８〜５４のいずれか１つに記載の透明コンポジット。
【０１４７】
項５６．第１接着剤層、または第２接着剤層が、４５℃以下、２０℃以下、１０℃以下、または０℃以下さえものガラス転移温度（Ｔｇ）を有するポリマー含む、項４８〜５５のいずれか１つに記載の透明コンポジット。
【０１４８】
項５７．コンポジットが基板層を含む、上記項のいずれか１つに記載の透明コンポジット。
【０１４９】
項５８．コンポジットが自立型透明基板層を含む、上記項のいずれか１つに記載の透明コンポジット。
【０１５０】
項５９．コンポジットが、ポリ塩化ビニル、ポリエステル、フルオロポリマー、ポリカーボネート、またはポリオレフィンを含む基板層を含む、上記項のいずれか１つに記載の透明コンポジット。
【０１５１】
項６０．第１透明層と基板層との間の剥離強度が、ＡＳＴＭ  Ｄ１８７６に従って測定されるとき、少なくとも約２ポンド／リニアインチ（ＰＬＩ）、少なくとも約３ＰＬＩ、少なくとも約４ＰＬＩ、または少なくとも約５ＰＬＩでさえある、上記項のいずれか１つに記載の透明コンポジット。
【０１５２】
項６１．第２透明層と第１透明層との間の剥離強度が、ＡＳＴＭ  Ｄ１８７６に従って測定されるとき、少なくとも約２ポンド／リニアインチ（ＰＬＩ）、少なくとも約３ＰＬＩ、少なくとも約４ＰＬＩ、または少なくとも約５ＰＬＩでさえある、上記項のいずれか１つに記載の透明コンポジット。
【０１５３】
項６２．外層とフルオロポリマーを含む層との間の結合が、ＡＳＴＭ  Ｄ１８７６に従って測定されるとき、少なくとも約２ポンド／リニアインチ（ＰＬＩ）、少なくとも約３ＰＬＩ、少なくとも約４ＰＬＩ、または少なくとも約５ＰＬＩさえもの結合強度を有し；フルオロポリマーを含む層とポリマーを含む層との間の結合が、ＡＳＴＭ  Ｄ１８７６に従って測定されるとき、少なくとも約２ポンド／リニアインチ（ＰＬＩ）、少なくとも約３ＰＬＩ、少なくとも約４ＰＬＩ、または少なくとも約５ＰＬＩさえもの結合強度を有する、上記項のいずれか１つに記載の透明コンポジット。
【０１５４】
項６３．防曇層が、スコッチテープ試験に従って測定されるとき、隣接層に対して良好な接着性を有する、上記項のいずれか１つに記載の透明コンポジット。
【０１５５】
項６４．防曇層は、該層を自身の上に折り畳み、該層を離し、該層が自身に付着するかを観察することによって判断されるとき、非粘着性である、上記項のいずれか１つに記載の透明コンポジット。
【０１５６】
項６５．防曇層が、水蒸気浴試験に合格する、上記項のいずれか１つに記載の透明コンポジット。
【０１５７】
項６６．コンポジットが、ゲルボ試験器における２０００サイクルにわたる湾曲によって判断されるとき、剥離しない、上記項のいずれか１つに記載の透明コンポジット。
【０１５８】
項６７．防曇層が、少なくとも５０％、少なくとも７０％、または少なくとも９０％さえもの％ＶＬＴを有する、上記項のいずれか１つに記載の透明コンポジット。
【０１５９】
項６８．防曇層を含む透明コンポジットであって、防曇層が、親水性ポリマーと、コロイダルシリカおよび／またはアニオン性フッ素化界面活性剤を含むブロッキング防止剤とを含む、透明コンポジット。
【０１６０】
項６９．親水性ポリマーと、コロイダルシリカおよび／またはアニオン性フッ素化界面活性剤を含むブロッキング防止剤とを含む防曇コーティング組成物。
【０１６１】
項７０．防曇コーティング組成物および／または層が、ブロッキング防止剤を含む、上記項のいずれか１つに記載の透明コンポジットまたはコーティング組成物。
【０１６２】
項７１．防曇コーティング組成物および／または層が、コロイド状無機粒子を含むブロッキング防止剤を含む、上記項のいずれか１つに記載の透明コンポジットまたはコーティング組成物。
【０１６３】
項７２．防曇コーティング組成物および／または層が、コロイダルシリカを含むブロッキング防止剤を含む、上記項のいずれか１つに記載の透明コンポジットまたはコーティング組成物。
【０１６４】
項７３．防曇コーティング組成物および／または層が、フッ素化界面活性剤を含むブロッキング防止剤を含む、上記項のいずれか１つに記載の透明コンポジットまたはコーティング組成物。
【０１６５】
項７４．防曇コーティング組成物および／または層が、アニオン性フッ素化界面活性剤を含むブロッキング防止剤を含む、上記項のいずれか１つに記載の透明コンポジットまたはコーティング組成物。
【０１６６】
項７５．防曇コーティング組成物および／または層が、防曇コーティング組成物または防曇層の合計重量を基準にして少なくとも約１重量％、少なくとも約３重量％、または少なくとも約７重量％さえもの量で防曇コーティング組成物または防曇層に存在するコロイダルシリカを含むブロッキング防止剤を含む、上記項のいずれか１つに記載の透明コンポジットまたはコーティング組成物。
【０１６７】
項７６．防曇コーティング組成物および／または層が、約５０重量％以下、約４０重量％以下、約３０重量％以下、または約２０重量％以下さえもの量で防曇コーティング組成物または防曇層に存在するコロイダルシリカを含むブロッキング防止剤を含む、上記項のいずれか１つに記載の透明コンポジットまたはコーティング組成物。
【０１６８】
項７７．防曇コーティング組成物および／または層が、約１重量％〜約５０重量％、約３重量％〜約４０重量％、または約７重量％〜約３０重量％さえもの範囲の量で防曇コーティング組成物または防曇層に存在するコロイダルシリカを含むブロッキング防止剤を含む、上記項のいずれか１つに記載の透明コンポジットまたはコーティング組成物。
【０１６９】
項７８．防曇コーティング組成物および／または層が、防曇コーティング組成物または防曇層の合計重量を基準にして少なくとも約０．００５重量％、少なくとも約０．０１重量％、または少なくとも約０．０３重量％さえもの量で防曇コーティング組成物または防曇層に存在するフッ素化アニオン性界面活性剤を含むブロッキング防止剤を含む、上記項のいずれか１つに記載の透明コンポジットまたはコーティング組成物。
【０１７０】
項７９．防曇コーティング組成物および／または層が、約１５重量％以下、約１０重量％以下、約８重量％以下、または約２重量％以下さえもの量で防曇コーティング組成物または防曇層に存在するフッ素化アニオン性界面活性剤を含むブロッキング防止剤を含む、上記項のいずれか１つに記載の透明コンポジットまたはコーティング組成物。
【０１７１】
項８０．防曇コーティング組成物および／または層が、約０．００５重量％〜約１５重量％、約０．０１重量％〜約１０重量％、または約０．０３重量％〜約８重量％さえもの範囲の量で防曇コーティング組成物または防曇層に存在するフッ素化アニオン性界面活性剤を含むブロッキング防止剤を含む、上記項のいずれか１つに記載の透明コンポジットまたはコーティング組成物。
【０１７２】
記載全体または実施例において上記したアクティビティの全てが必要とされるわけではないこと、特定のアクティビティの一部は必要とされない場合があること、および１つ以上のさらなるアクティビティが上記のものに加えて実施されてよいことが理解されよう。さらにまた、アクティビティが列挙されている順序は、必ずしも、それらが実施される順序ではない。
【０１７３】
利益、他の利点、および課題に対する解決策を具体的な実施形態に関して上記に記載した。しかし、かかる利益、他の利点、および課題に対する解決策、ならびに任意の利益、利点、または解決策が生じ得るようにまたはより顕著になるようにすることができる任意の特徴は、特許請求の範囲のいずれかまたは全ての厳密な、必要とされる、または必須の特徴であると解釈されてはならない。
【０１７４】
本明細書に記載の実施形態の詳述および例示は、種々の実施形態の構造の全体的な理解を付与することが意図される。該詳述および例示は、本明細書に記載の構造または方法を用いる装置およびシステムの全ての要素および特徴の包括的かつ総合的な記載として機能することを意図していない。個々の実施形態が単一の実施形態において組み合わせて提供されてもよく、反対に、簡潔のために単一の実施形態の文脈で記載されている種々の特徴が、個々にまたは任意のサブ組み合わせで提供されてもよい。さらに、範囲で記した値への言及は、該範囲内のありとあらゆる値を含む。本明細書を読んだ後、多くの他の実施形態が当業者に明らかになり得る。他の実施形態が用いられて本開示から誘導されてよく、その結果、構造的置換、論理的置換または別の変更が本開示の範囲から逸脱することなくなされ得ることとなる。したがって、本開示は、制限的であるよりもむしろ例示的であると見なされるべきである。
【図１】
2016526582.tif 000008
【図２】
2016526582.tif 000009
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
接着性ポリマーと、硬質ポリマーと、親水性ポリマーとを含む防曇コーティング組成物であって、接着性ポリマー、硬質ポリマー、および親水性ポリマーが異なるものである、防曇コーティング組成物。
【請求項２】
ａ）基板層と；
ｂ）防曇層とを含む透明コンポジットであって、防曇層が、基板層上に配置され、少なくとも５０％のＶＬＴを有する、透明コンポジット。
【請求項３】
防曇層が、接着性ポリマー、硬質ポリマー、および親水性ポリマーを含み、接着性ポリマー、硬質ポリマー、および親水性ポリマーが異なるものである、請求項２に記載の透明コンポジット。
【請求項４】
接着性ポリマーが、約４５℃未満のＴｇを有するポリマーを含み；硬質ポリマーが、ＡＳＴＭ  Ｄ３３６３に従って測定されるとき、少なくともＨの鉛筆硬度を有するポリマーを含み；親水性ポリマーが、骨格および骨格に共有結合している親水性セグメントを有するポリマーを含む、請求項１〜２のいずれか一項に記載の防曇コーティング組成物または透明コンポジット。
【請求項５】
親水性ポリマーが、ポリウレタン骨格およびポリウレタン骨格に共有結合している親水性セグメントを有するポリマーを含み、親水性セグメントが、アルキレンオキシド、ラクトン、ラクタム、またはこれらの組み合わせを含む、請求項１〜２のいずれか一項に記載の防曇コーティング組成物または透明コンポジット。
【請求項６】
ａ．親水性ポリマーが、防曇層またはコーティング組成物の合計乾燥重量を基準にして約１０重量％〜約９０重量％の範囲内の量で防曇層に存在し；
ｂ．硬質ポリマーが、防曇層またはコーティング組成物の合計乾燥重量を基準にして約１０重量％〜約８０重量％の範囲内の量で防曇層に存在し；
ｃ．接着性ポリマーが、防曇層またはコーティング組成物の合計乾燥重量を基準にして約１０重量％〜約８０重量％の範囲内の量で存在する、請求項１〜２のいずれか一項に記載の防曇コーティング組成物または透明コンポジット。
【請求項７】
硬質ポリマーが、スチレン、スチレン誘導体、アクリル酸またはその誘導体、メタクリル酸またはその誘導体、オレフィン、（メタ）アクリロニトリル、イタコン酸およびその誘導体、マレイン酸およびその誘導体、ハロゲン化ビニル、ハロゲン化ビニリデン、フルオロポリマー、またはこれらの組み合わせを含むエチレン性不飽和モノマーから調製されたポリマーまたはインターポリマーを含む、請求項１〜２のいずれか一項に記載の防曇コーティング組成物または透明コンポジット。
【請求項８】
硬質ポリマーが、ＡＳＴＭ  Ｄ３３６３に従って測定されるとき、少なくとも約２Ｈの鉛筆硬度を有する、請求項１〜２のいずれか一項に記載の防曇コーティング組成物または透明コンポジット。
【請求項９】
接着性ポリマーが、ポリエステルまたはポリウレタンを含む、請求項１〜２のいずれか一項に記載の防曇コーティング組成物または透明コンポジット。
【請求項１０】
防曇層またはコーティング組成物が架橋剤をさらに含む、請求項１〜２のいずれか一項に記載の防曇コーティング組成物または透明コンポジット。
【請求項１１】
透明コンポジットが：
ａ．第１接着剤層と；
ｂ．第１透明層と；
ｃ．第２接着剤層と；
ｄ．第２透明層と；
ｅ．接着性ポリマー、硬質ポリマー、および親水性ポリマーを含む防曇層とをさらに含み、接着性ポリマー、硬質ポリマー、および親水性ポリマーが異なるものである、請求項２に記載の透明コンポジット。
【請求項１２】
透明コンポジットが、個人保護装置の形態である、請求項２に記載の透明コンポジット。
【請求項１３】
透明コンポジットが：
ａ．第１接着剤層と；
ｂ．第１透明層と；
ｃ．第２接着剤層と；
ｄ．第２透明層と；
ｅ．接着性ポリマー、硬質ポリマー、および親水性ポリマーを含む防曇層とをさらに含み、接着性ポリマー、硬質ポリマー、および親水性ポリマーが異なるものであり、
ｆ．第１透明層と基板層との間の剥離強度が、ＡＳＴＭ  Ｄ１８７６に従って測定されるとき、少なくとも約２ポンド／リニアインチ（ＰＬＩ）である、請求項２に記載の透明コンポジット。
【請求項１４】
防曇層は、該層を自身の上に折り畳み、該層を離し、該層が自身に付着するかを観察することによって判断されるとき、非粘着性である、請求項２に記載の透明コンポジット。
【請求項１５】
ａ．防曇層が、防曇層の合計重量を基準にして約３重量％〜約４０重量％の範囲で防曇層に存在するコロイダルシリカを含むブロッキング防止剤を含み；かつ／または
ｂ．防曇層が、防曇層の合計重量を基準にして約０．０１重量％〜約１０重量％の範囲の量で防曇層に存在するフッ素化アニオン性界面活性剤を含むブロッキング防止剤を含む、請求項２に記載の透明コンポジット。
【国際調査報告】
2016526582.tif 000010
2016526582.tif 000011